표 1 ~ 4 에 나타내 는 바 와 같이 , 실시 예 1 - 1 내지 1 - 12 , 실시 예 2 - 1 내지 2 - 9 , 실시 예 3 - 1 내지 3 - 11 , 실시 예 4 - 1 내지 4 - 8 은 , Cube 방위 면적 률 이 5 % 이상 70 % 이하 이 며 , 세로 탄성 계수 , 굴곡 계수 , 빅커스 경도 , 굽힘 가공 성 , 내력 , 도전 율 , 내 응력 완화 특성 이 우수 하 다 . 실시 예 1 - 5 또는 실시 예 3 - 4 에서 는 , Copper 방위 와 Brass 방위 의 면적 률 의 합계 가 20 % 를 넘 고 있 기 때문 에 , 약간 굽힘 가공 성 이 낮 은 경우 도 있 었 지만 , 합격 수준 이 었 다 .